СПОСОБ ПОДГОТОВКИ КАРБИДНОГО ОЯТ К ЭКСТРАКЦИОННОЙ ПЕРЕРАБОТКЕ (ВАРИАНТЫ)

1. Способ подготовки карбидного ОЯТ к экстракционной переработке, включающий подавление действия содержащихся в азотнокислом растворе карбидного топлива комплексообразующих лигандов, окислением в присутствии катализатора, отличающийся тем, что окисление комплексообразующих лигандов осуществляют в присутствии катализатора, выбранного из группы: церий, железо, марганец, технеций, ртуть, нагреванием азотнокислого раствора карбидного топлива или проводят окисление комплексообразующих лигандов в процессе растворения карбидного топлива в азотной кислоте с последующим растворением в окисленном растворе карбидного топлива оксидного или металлического ОЯТ или проводят одновременно операции окисления комплексообразующих лигандов и растворения оксидного или металлического ОЯТ в растворе карбидного топлива.
2. Способ по п.1, отличающийся тем, что в азотнокислом растворе карбидного топлива растворяют превосходящее количество оксидного или металлического ОЯТ.
3. Способ по п.1, отличающийся тем, что в качестве катализатора окисления комплесующих лигандов используют металлы, находящиеся в азотнокислом растворе или вводимые в него до или после растворения карбидного ОЯТ.
4. Способ по п.1, отличающийся тем, что раствор карбидного топлива содержит в качестве комплексообразующих лигандов щавелевую, меллитовую и другие многоосновные карбоновые кислоты и оксикислоты.
5. Способ по п.1, отличающийся тем, что в качестве оксидного ОЯТ используют ОЯТ ВВЭР, РБМК или PWR, BWR.
6. Способ по п.1, отличающийся тем, что в качестве металлического ОЯТ используют отработанные облученные стандартные урановые блоки или ОЯТ на основе уран-алюминиевого сплава.
7. Способ по п.2, отличающийся тем, что растворение проводят при температуре до 90°C и длительности обработки до 10 часов.
8. Способ подготовки карбидного ОЯТ к экстракционной переработке, включающий подавление действия содержащихся в азотнокислом растворе карбидного топлива комплексообразующих лигандов, окислением в присутствии катализатора, отличающийся тем, что окисление комплексообразующих лигандов осуществляют в присутствии катализатора, выбранного из группы: церий, железо, марганец, технеций, ртуть, нагреванием азотнокислого раствора карбидного топлива или проводят окисление комплексообразующих лигандов в процессе растворения карбидного топлива в азотной кислоте с последующим смешением с окисленным раствором карбидного топлива раствора оксидного или металлического ОЯТ или введением раствора нитрата циркония или раствора другого многовалентного металла-комплексообразователя.
9. Способ по п.8, отличающийся тем, что с раствором карбидного топлива смешивают раствор с превосходящим количеством оксидного или металлического ОЯТ.
10. Способ по п.8, отличающийся тем, что в качестве катализатора окисления комплексо-образующих лигандов используют металлы находящийся в азотнокислом растворе или вводимые в него до или после растворения карбидного ОЯТ.
11. Способ по п.8, отличающийся тем, что раствор карбидного топлива содержит в качестве комплексообразующих лигандов щавелевую, меллитовую и другие многоосновные карбоновые кислоты и оксикислоты.
12. Способ по п.8, отличающийся тем, что в качестве раствора оксидного ОЯТ используют раствор ОЯТ ВВЭР, РБМК или PWR, BWR.
13. Способ по п.8, отличающийся тем, что в качестве раствора металлического ОЯТ используют раствор отработанных облученных стандартных урановых блоков или ОЯТ на основе уран-алюминиевого сплава.